(57)【特許請求の範囲】
【請求項１】
（A）未膨張バーミキュライトを含んでなる塗装用組成物で被塗装物が塗装されてなる塗装体であり、該被塗装物は、未膨張バーミキュライトをケイ酸カルシウム基材に配合してなり、かつその配合量が全建材組成物(固形分)の５〜７０質量％である建材組成物を成形してなる建材、または該建材を使用した建築内装物、屋内備品もしくはそれらの部材であることを特徴とする塗装体。
【請求項２】
塗装用組成物がさらに（B）有機バインダーおよび／または（C）無機バインダーを含んでなる請求項１記載の塗装体。
【請求項３】
塗装用組成物がさらに（D）BET法による比表面積が１０m2／ｇ以上である吸湿性材料を含んでなる請求項２記載の塗装体。
【請求項４】
（B）有機バインダーが、塗料および／または糊剤から選ばれる請求項２もしくは３記載の塗装体。
【請求項５】
塗料が、アクリル、ウレタン、エポキシ、ポリエステル、シリコーン、塩化ビニル、酢酸ビニル、ポリビニルアルコール、ポリビニルブチラールもしくはスチレン−ブタジエン系の樹脂またはエマルジョン塗料から選ばれる請求項４記載の塗装体。
【請求項６】
糊剤が、アルギン酸塩、デンプン、マンナン、デキストリン、タンパク、およびメチルセルロース系から選ばれる請求項４記載の塗装体。
【請求項７】
（C）無機バインダーが水硬性材料である請求項２もしくは３記載の塗装体。
【請求項８】
水硬性材料がセメントもしくは半水石膏である請求項７記載の塗装体。
【請求項９】
吸湿性材料が珪酸カルシウム、珪藻土、ゼオライトもしくはアロフェンから選ばれる請求項３記載の塗装体。
【請求項１０】
全塗装用組成物固形分に対して、（A）未膨張バーミキュライト５〜７０wt％、（B）有機バインダーおよび／または（C）無機バインダー５〜４０wt％ならびに（D）吸湿性材料０〜７０wt％、を含んでなる請求項１〜９のいずれかに記載の塗装体。
【発明の詳細な説明】
【０００１】
【発明の属する技術分野】
本発明は、塗装用組成物およびそれを塗装した塗装体に関する。
【０００２】
【従来の技術】
従来、建材の製造に関しては、種々の目的で基材が選択され、さらにそれらの各種基材に種々の材料が配合されることが多い。そのなかで、鉱物系材料の１つとしてバーミキュライト（ヒル石）がある。このバーミキュライトは、黒雲母に類似した粘土鉱物であり、高温で脱水により層に垂直の方向に著しく膨張して、ヒルのように伸びて多孔体となる。このため、断熱性、吸音性に優れるので、基材への配合材（充填材、増量材）、さらには基材として断熱材、吸音材をはじめとする各種建材に、その軽量化の目的と併せて用いられることが多い。一方、バーミキュライトは吸湿能力があまり高くないため、調湿材としてはまったく顧みられていない。
【０００３】
したがって、上記のように、バーミキュライトを建材に配合する場合には、軽量化等を目的とするため膨張バーミキュライトを用いるのが通常である。たとえば、モルタル、コンクリート等のセメント製品に軽量骨材として利用されている。これに対し、未膨張のバーミキュライトは、上記の軽量化等の利点が得られないため、数％程度までの少量が、その耐酸、耐アルカリ等の特性を活かす特別な目的のために基材に配合されているに過ぎない。また、基材として実質的に未膨張バーミキュライトからなるボードを、内壁の裏側部分等に固定して、火災発生時に膨張させ、延焼を防止しようとする試みもなされているが、これは耐火性を利用した特定の基材として用いられるものである。
【０００４】
一方、建材自体も、競合製品との差別化を図るため種々の機能の付与が提案されている。そのなかで、調湿（吸放湿）および／または消臭、さらには美観を備えた建材についても種々の検討がなされているが、いまだに満足すべきものは見出されていない。すなわち、これらは比表面積の大きいものを利用して一定の成果を得ているが、特に、保水および保湿力が強すぎて放湿速度に難がある場合が多い。
【０００５】
そこで先般、本発明者は、天然資源としてのバーミキュライトの更なる有効利用を図り、調湿および／または消臭、さらには美観の要請をも満たしうる、特に吸放湿の量および速度におけるバランスに優れた建材を見出すべく検討した結果、基材、特に吸湿性はあるが放湿性が不十分な水硬性材料等に、未膨張バーミキュライトを配合することにより放湿能力を著しく向上させ、上述の課題を解決しうることを見出した。すなわち、未膨張バーミキュライトを基材に配合してなり、かつその配合量が全組成物(固形分)の５〜７０質量％である建材組成物を成形してなる建材を得た。
【０００６】
【発明が解決しようとする課題】
本発明は、さらにこの検討の一環として種々検討を行ない、意外にも未膨張バーミキュライトを含んでなる塗装用組成物を、建材等に塗布することによっても上述の課題を解決しうることを見出し、本発明に到達した。
【０００７】
【課題を解決するための手段】
本発明の要旨は、（１）（A）未膨張バーミキュライトを含んでなる塗装用組成物、
（２）未膨張バーミキュライトならびに（B）有機バインダーおよび／または（C）無機バインダーを含んでなる塗装用組成物、
（３）（A）未膨張バーミキュライト、（B）有機バインダーおよび／または（C）無機バインダーならびに（D）BET法による比表面積が１０m2／ｇ以上である吸湿性材料、を含んでなる塗装用組成物、ならびに
（４）これらの塗装用組成物で被塗装物が塗装されてなる塗装体、にある。
【０００８】
【発明の実施の形態】
以下、本発明を詳細に説明する。本発明は、未膨張バーミキュライト（A）を含んでなる塗装用組成物にあるが、本発明において使用されるバーミキュライトは、ＳｉＯ２，ＭｇＯ，Ａｌ２Ｏ３を主成分とする薄片状の鉱物であり、一般的な黒雲母系、緑泥石系のいずれでもよく、産地により組成等に差異があっても使用しうる。比表面積（窒素吸着）は通常１０m2／ｇ以下である。粒径も特に制限されないが、通常５ｍｍ以下、好ましくは３ｍｍ以下、特に好ましくは０．５ｍｍ以下である。たとえば０．２５ｍｍ以下のような細粒品は膨張バーミキュライトの用途には適さないので、テーリングとして規格外品とされている。しかしながら意外にも本発明者の知見によれば、原鉱石の粉砕、選鉱、乾燥、篩い分けで、細粒のほうがバーミキュライトの層間水の脱水変質（層間の水２分子層が１分子層へ変化）が少ないことがわかり、本発明においてはむしろ好適に使用されうる。なぜなら層間水が水２分子のほうが吸湿、吸着特性に好適だからである。
【０００９】
本発明においては、このようなバーミキュライトを実質的に未膨張の状態で使用する。すなわち、バーミキュライトは、通常１０〜２０％程度の水を含んでおり、高温（層間水が脱離し始める約３２０℃から１０００℃）での急激な加熱により脱水され著しく膨張する（多くは１０００℃、１〜２秒で、元の厚さの１０〜３０倍）。したがって、本発明においては実質的にこのような膨張を得ていないものが使用される。
【００１０】
本発明においては、このバーミキュライトに（B）有機バインダーおよび／または（C）無機バインダーが配合されるが、配合に先立ち、活性化処理したものを用いるのが好適である。この活性化処理は、バーミキュライトが吸着している有機物もしくは無機物を離脱させ、本来有する調湿、吸着性能等を再構成・回復させることを目的とする。たとえば、加圧水蒸気処理、食塩水による煮沸処理等が挙げられるが、好ましくは１０５〜２００℃の飽和蒸気圧での水蒸気処理によることができる。
【００１１】
本発明において用いられる有機バインダーとしては、塗料および／または糊剤が挙げられるが、塗料としては建材、建築内装物、屋内備品等に通常用いられるものを使用することができる。たとえば、目的に応じて、アクリル、ウレタン、エポキシ、ポリエステル、シリコーン、塩化ビニル、酢酸ビニル、ポリビニルアルコール、ポリビニルブチラールもしくはスチレン−ブタジエン系の樹脂またはエマルジョン塗料等から適宜選択することができる。すなわち、被塗装物の種類、材質等を適宜考慮して任意に選定されうる。
【００１２】
糊剤としては、アルギン酸ナトリウム等のアルギン酸塩、小麦デンプン等のデンプン、こんにゃく糊等のマンナン、デンプンを熱処理したデキストリン、カゼイン等のタンパク、ならびにカルボキシメチルセルロース（CMC）、ヒドロキシプロピルメチルセルロースもしくはヒドロキシエチルメチルセルロース等のメチルセルロース系等が挙げられ、天然由来のものが特に好適である。
【００１３】
さらに、本発明において用いられる無機バインダーとしては、ポルトランドセメント、白色セメント等のセメント、水砕スラグ、もしくは半水石膏等の水硬性材料、漆喰、ドロマイトプラスター、マグネシウムオキシクロライド等の気硬性材料、またはケイ酸ソーダ等が挙げられ、目的に応じ適宜選択されうる。
本発明において、未膨張バーミキュライトに上記有機バインダーおよび／または無機バインダーを配合する場合に、全組成物固形分に対して、（A）未膨張バーミキュライト５〜７０wt％、（B）有機バインダーおよび／または（C）無機バインダー５〜４０wt％となるように配合するのが好適であり、さらに有機バインダー０〜３０wt％、無機バインダー０〜４０wt％が好適である。
【００１４】
この未膨張バーミキュライトに上記有機バインダーおよび／または無機バインダーを配合した塗装用配合物は、被塗装物に塗装すると調湿および／または消臭、さらには美観の要請をも満たし、特に吸放湿の量および速度におけるバランスに優れるが、特に上述の未膨張バーミキュライトを基材に配合してなり、かつその配合量が全組成物(固形分)の５〜７０質量％である建材組成物を成形してなる建材、または該建材を使用した建築内装物の塗布に好適である。
【００１５】
さらに、本発明においては塗装用組成物自体に吸湿性を増大させるために、BET法による比表面積が１０m2／ｇ以上である吸湿性材料（D）を付加した塗装用組成物とすることができる。この吸湿性材料としては、たとえば珪酸カルシウム、珪藻土、ゼオライト、アロフェン等が好適に使用される。この吸湿性材料の配合量は全組成物固形分に対して、０〜７０wt％含んでなるのが好適である。この塗装用組成物は吸湿性が高められている点において、付加していない塗装用組成物よりも被塗装物の好適な適用範囲が広くなりうる。
【００１６】
本発明の塗装用組成物には、上記（Ａ）〜（D）成分以外に目的により種々の成分をさらに配合しうる。たとえば、ケイ砂、川砂等の骨材、ワラストナイト、炭酸カルシウム、セピオライト等の無機質粉末、パルプ、ガラス繊維等の有機もしくは無機繊維材、等を適宜使用することができ、塗料を配合しない場合には特に顔料、展色剤等の顔料成分の一部を使用することもできる。また、ダレ止めのために膨張バーミキュライトを配合することもできる。
【００１７】
本発明の塗装用組成物は、被塗装物である建材または建築内装物、屋内備品もしくはそれらの部材に塗装される。  建材としては、好適にははたとえばケイ酸カルシウム、セメント、石膏，珪藻土、ゼオライト、アロフェンもしくはスラグ石膏等の無機質系、さらにはパーティクルボード等の木質系、が挙げられ、通常工場で塗布される。また、建築内装物としては、すでに建築物の内壁、天井、間仕切り、ドア等としてその一部を構成しているものが挙げられ、現場にて塗布される、いわゆる建築塗装が通常である。さらに屋内備品としては、家具、調度品等の建築物に実質的に固定されていないものが挙げられる。上記部材は、上記の建築内装物もしくは屋内備品の一部を構成する材料である。また、被塗装物は目地部分もしくは補修部分であってもよい。
【００１８】
これらの塗布は常法によることができ、たとえば現場塗装では、はけ塗り、ローラブラシ塗り、吹き付け塗り等、工場塗装においては、フローコーター、ロールコーター等が一般的である。
これらの被塗装物の塗膜厚さは、被塗装物の材質、種類等により異なるが、通常１０μｍ〜５ｍｍ程度、好ましくは１〜３ｍｍ程度から選ばれる。被塗装物が、上述の未膨張バーミキュライトを基材に配合してなり、かつその配合量が全組成物(固形分)の５〜７０質量％である建材組成物を成形してなる建材、もしくは該建材を使用した建築内装物、さらには屋内備品である場合には、塗膜の厚さがかなり大きくても該被塗装物の調湿等の特性が阻害されない利点がある。
【００１９】
【実施例】
以下、本発明を実施例によりさらに詳細に説明するが、本発明はこれらの実施例に限定されるものではない。
参考例１  未膨張バーミキュライト含有ケイ酸カルシウムボードの製造
ケイ酸質原料としてケイ石粉末27部、石灰質原料として消石灰27部および補強繊維としてパルプ6部、さらに未膨張バーミキュライト（南ア産、粒径０．２５〜０．５ｍｍｍ）40部を出発原料として、これらに水を添加して混合し固形分約１２％のスラリーとし、抄造機により生シートを形成させた後、オートクレーブ中（160〜180℃、約１０時間）で加圧養生させ、ついで80℃未満で所定の含水率になるまで乾燥させ、未膨張バーミキュライト含有ケイ酸カルシウムボード（３０ｃｍ×３０ｃｍ×6mm）を得た。
参考例２  ケイ酸カルシウムボードの製造
ケイ酸質原料としてケイ石粉末４７部、石灰質原料として消石灰４７部および補強繊維としてパルプ6部を出発原料として、参考例1と同様にして、ケイ酸カルシウムボードを得た。
実施例１  下記の組成を有する塗装用組成物を調製した。
【００２０】
組成：（A）未膨張バーミキュライト６５ｗｔ％／（B）アクリル系エマルジョン塗料３５ｗｔ％
「ホバート」ミキサーを用いて混合して塗装用組成物を得、参考例1で得られた未膨張バーミキュライト含有ケイ酸カルシウムに、この塗装用組成物をロールコーター法により厚さ２ｍｍに塗布して、目的とする塗装ケイ酸カルシウムボードを得た。この塗装ケイ酸カルシウムボードは、可とう性のある塗装膜を有し、吸放湿の量および速度におけるバランスに優れた特性を示した。
実施例２
組成：（A）未膨張バーミキュライト４０ｗｔ％／（B）アクリル系エマルジョン塗料２５ｗｔ％／（C）ケイ酸カルシウム３５ｗｔ％
「ホバート」ミキサーを用いて混合して塗装用組成物を得、参考例２で得られたケイ酸カルシウムボードに、この塗装用組成物をロールコーター法により厚さ２ｍｍに塗布して、目的とする塗装ケイ酸カルシウムボードを得た。この塗装ケイ酸カルシウムボードは、可とう性のある塗装膜を有し、吸放湿の量および速度におけるバランスに優れた特性を示した。
実施例３
組成：（A）未膨張バーミキュライト６５ｗｔ％／（C）セメント(モルタル)３５ｗｔ％
「ホバート」ミキサーを用いて混合して塗装用組成物を得、参考例1で得られた未膨張バーミキュライト含有ケイ酸カルシウムに、この塗装用組成物をロールコーター法により厚さ２ｍｍに塗布して、目的とする塗装ケイ酸カルシウムボードを得た。この塗装ケイ酸カルシウムボードは、吸湿性のある硬質な塗装膜を有し、吸放湿の量および速度におけるバランスに優れた特性を示した。
実施例４
組成：（A）未膨張バーミキュライト３５ｗｔ％／（C）セメント（モルタル）３０ｗｔ％／（D）ケイ酸カルシウム  ３５ｗｔ％
「ホバート」ミキサーを用いて混合して塗装用組成物を得、参考例1で得られた未膨張バーミキュライト含有ケイ酸カルシウムに、この塗装用組成物をロールコーター法により厚さ２ｍｍに塗布して、目的とする塗装ケイ酸カルシウムボードを得た。この塗装ケイ酸カルシウムボードは、吸湿性のある硬質な塗装膜を有し、吸放湿の量および速度におけるバランスに優れた特性を示した。
実施例５
組成：（A）未膨張バーミキュライト６５ｗｔ％／（B）アルギン酸ナトリウム３５ｗｔ％
「ホバート」ミキサーを用いて混合して塗装用組成物を得、得られた塗装用組成物を参考例２で得られたケイ酸カルシウムボードにロールコーター法により厚さ２ｍｍに塗布して目的とする塗装ケイ酸カルシウムボードを得た。このケイ酸カルシウムボードは、吸放湿の量および速度におけるバランスに優れた特性を示した。
実施例６
組成：（A）未膨張バーミキュライト４０ｗｔ％／  アルギン酸ナトリウム２０ｗｔ％／（D）アロフェン４０ｗｔ％
「ホバート」ミキサーを用いて混合して塗装用組成物を得、得られた塗装用組成物を参考例２で得られたケイ酸カルシウムボードにロールコーター法により厚さ２ｍｍに塗布して目的とする塗装ケイ酸カルシウムボードを得た。このケイ酸カルシウムボードは、吸放湿の量および速度におけるバランスに優れた特性を示した。
実施例７
組成：（A）未膨張バーミキュライト３５ｗｔ％／（B）  アルギン酸ナトリウム５ｗｔ％／（C）漆喰２０ｗｔ％／（D）珪藻土４０％
「ホバート」ミキサーを用いて混合して塗装用組成物を得、得られた塗装用組成物を参考例２で得られたケイ酸カルシウムボードにロールコーター法により厚さ２ｍｍに塗布して目的とする塗装ケイ酸カルシウムボードを得た。このケイ酸カルシウムボードは、表面が平滑で、吸放湿の量および速度におけるバランスに優れた特性を示した。
【００２１】
【発明の効果】
本発明の塗装用組成物は、建材または建築内装物、屋内備品もしくはそれらの部材等の被塗装物に塗布することにより、天然資源としてのバーミキュライトの更なる有効利用を図り、調湿および／または消臭、さらには美観の要請をも満たしうる、特に吸放湿の量および速度におけるバランスに優れた塗装体を提供するものである。